(57)【特許請求の範囲】
【請求項１】
１００〜１５０℃の温度域に融点を持つ機能加工用有機化合物を含有する水分散体を繊維に加工する際に使用する上被り制御剤であって、２５℃での１０質量％水溶液粘度が１０〜５０００ｍＰａ・ｓであるカルボキシメチルセルロース塩を含有することを特徴とする上被り制御剤。
【請求項２】
１００〜１５０℃の温度域に融点を持つ機能加工用有機化合物が水中に分散されてなる処理液に、請求項１記載の上被り制御剤を含ませておき、該処理液を繊維に対して浸漬により付与し、１００〜２００℃の熱処理を施した後、３０〜１００℃の水若しくは水溶液への浸漬処理を行うことを特徴とする繊維の加工方法。
【発明の詳細な説明】
【技術分野】
【０００１】
本発明は、繊維に機能加工を施す際に上被りを制御するために使用する上被り制御剤、及び、それを利用した繊維の加工方法に関するものである。
【背景技術】
【０００２】
繊維の機能加工に関する技術は、染色加工に技術的なルーツを持ち、水媒体に化学物質を分散させた状態で繊維にそれを付与し、脱水、乾燥することで機能を発現する技術である。本明細書では、染料や顔料をはじめ、紫外線吸収剤（耐光剤）や難燃剤といった各種の機能性を繊維に付与する加工を機能加工と称し、該機能性を付与する化学物資又は有機化合物を機能加工剤又は機能加工用有機化合物と称する。
【０００３】
上記機能加工剤の中でも、疎水性の機能加工剤は、界面活性剤などを用いて水に乳化又は分散されて加工に供されるのが一般的である。こうした疎水性機能加工剤を用いた機能加工において、上記乾燥工程で機能加工剤が水と共に繊維表面に移行する現象（マイグレート現象）が起こることはよく知られている。マイグレート現象が起こると、乾燥工程後、機能加工剤が繊維の表面に特に多く存在することになり、これを上被りという。なお、上被りは、元々は染色時の染料付着が繊維表面に集中している状態を指す（「繊維染色加工辞典」（日刊工業新聞社発行、昭和３７年４月３０日）には「繊維、糸、織物などの表面だけ染色されて内部まで十分染色されないことをいう。また染料が繊維内部に吸着されず表面に付着している場合にもいう。」と記載されている）が、染料や顔料だけでなく、その他の繊維に付与する化学物質に対しても、同様に繊維内部に吸着されずに繊維表面に付着している状態を上被りと称する場合があり、本明細書において、上被りはこのような場合も含む広い概念で用いる。
【０００４】
上被りは種々の問題を引き起こす。たとえば、染色における上被りは未染着染料であるといえる。未染着染料をそのままにして繊維を製品化すると洗濯時に染料が落ちて他の衣類を染めてしまったり、重ね着したときに色移りしたりする汚染の問題を引き起こす。また、紫外線吸収剤や難燃剤が上被りしている場合は、表面をつめなどで引っ掻いたときにこれらの機能加工剤がはがれて粉になり白い線が出る（これはチョークマークと呼ばれる）などの問題を起こす。チョークマークは繊維製品の外観や品位を損ねるため、繊維製品にとって重大な欠点となる。さらには、上被りした機能加工剤が繊維同士を橋渡ししてつなげてしまう現象（繊維の収束現象という）も起こる。こうした場合は、繊維本来のしなやかさが損なわれ、これもまた素材のもつ品位を損ねるため重大な欠点となる。このように、繊維製品における機能加工剤の上被り現象は対策を要する重要な問題である。
【０００５】
これに対して、例えば未染着染料の場合は、染色後の界面活性剤を用いた洗浄によって、上被りした未染着染料を除去して対処している（例えば、下記特許文献１参照）。
【先行技術文献】
【特許文献】
【０００６】
【特許文献１】特開平０６−２０７３８４号公報
【発明の概要】
【発明が解決しようとする課題】
【０００７】
しかしながら、紫外線吸収剤や難燃剤といった機能加工剤の場合、洗浄だけでは十分にチョークマークや繊維の収束現象を緩和することができない。特に、融解温度が１００〜１５０℃である機能加工用有機化合物を使用するとき、繊維の機能加工の乾燥温度が通常この温度領域であるため、乾燥温度で機能加工剤は融解している。その結果、表面へのマイグレート現象は更に起こりやすくなり、上記のような上被りがより発生しやすい条件になる。
【０００８】
本発明は、以上の点に鑑みてなされたものであり、融点が１００〜１５０℃である機能加工用有機化合物の上被りを制御することかできる上被り制御剤と、該上被り制御剤を利用した繊維の加工方法を提案することを目的とする。
【課題を解決するための手段】
【０００９】
本発明に係る上被り制御剤は、１００〜１５０℃の温度域に融点を持つ機能加工用有機化合物を含有する水分散体を繊維に加工する際に使用する上被り制御剤であって、２５℃での１０質量％水溶液粘度が１０〜５０００ｍＰａ・ｓであるカルボキシメチルセルロース塩を含有するものである。
【００１０】
本発明に係る繊維の加工方法は、１００〜１５０℃の温度域に融点を持つ機能加工用有機化合物が水中に分散されてなる処理液に、前記上被り制御剤を含ませておき、該処理液を繊維に対して浸漬により付与し、１００〜２００℃の熱処理を施した後、３０〜１００℃の水若しくは水溶液への浸漬処理を行うことを特徴とする。
【発明の効果】
【００１１】
上記上被り制御剤を使用することにより、機能加工本来の目的である耐光性や難燃性といった機能性を阻害することなく、上被りを制御することができ、例えば、繊維表面に上被りした機能加工剤を取り除いて、機能加工後の生地のチョークマークや繊維の収束を緩和することができる。
【図面の簡単な説明】
【００１２】
【図１】実施例１１および比較例６のキュアーリング後とソーピング後のＳＥＭ写真である。
【発明を実施するための形態】
【００１３】
以下、本発明の実施に関連する事項について詳細に説明する。
【００１４】
本実施形態に係る上被り制御剤は、２５℃での１０質量％水溶液粘度が１０〜５０００ｍＰａ・ｓである水溶性高分子を含有するものである。このような水溶性高分子を用いることにより、疎水性の強い機能加工用有機化合物との相溶性を確保しつつ、水相に容易に溶解させることができる。そのため、機能加工時における熱処理後の洗浄工程において、水溶性高分子が容易に水相に溶解し、マイグレート現象により繊維表面に移行した機能加工用有機化合物が該水溶性高分子とともに水相側に出て行きやすくなるので、上被りを抑制することができる。
【００１５】
より詳細には、１０質量％水溶液粘度が１０ｍＰａ・ｓよりも低い水溶性高分子であると、親水性が非常に強く、疎水性の強い機能加工用有機化合物との相溶性が悪いため、１００〜２００℃の温度での熱処理した際に、機能加工用有機化合物の微粒子は溶融し、各々が吸着し強固な連続層となる。その後の洗浄工程では水溶性高分子のみが溶解除去され、機能加工用有機化合物は上被り物として残る為、上被りの除去を十分に制御することができない。一方、１０質量％水溶液粘度が５０００ｍＰａ・ｓよりも高い水溶性高分子では、水相に対する溶解性に劣るので、熱処理後の洗浄工程時に繊維表面に上被りした機能加工剤を取り除く効果が不十分であり、また、機能加工のための加工浴の粘度が高くなり、加工性に劣る。
【００１６】
水溶性高分子の２５℃での１０質量％水溶液粘度は、５０〜３０００ｍＰａ・ｓであることがより好ましい。ここで、１０質量％水溶液粘度は、Ｂ型粘度計（回転数６０ｒｐｍ）を用いて測定される。より詳細には、後述する実施例では、次のようにして測定した。５００ｍｌビーカーに水溶性高分子４０ｇ、水３６０ｇを仕込み１０分間攪拌溶解し、２時間放置した後、さらに水１００ｇ仕込み１０分間攪拌溶解し、一夜放置した後、完全溶解を確認し、１０質量％水溶液を得る。１０質量％水溶液の必要量を２５±０．２℃の恒温水槽に一時間浸して、恒温にしＢ型粘度計を用いて回転数６０ｒｐｍ、３分後の指度を読取り、１０質量％水溶液粘度とする。
【００１７】
該水溶性高分子としては、例えば、カルボキシメチルセルロース塩、キサンタンガム（ザンタンガム）、アラビアガム、ローカストビーンガム、アルギン酸ナトリウム、自己乳化型ポリエステル化合物、水溶性ポリエステル、ポリビニルアルコール、ゼラチン、ポリビニルピロリドン、ポリエチレンオキシド、ポリアクリルアミド、メトキシエチレン無水マレイン酸共重合体、メチルセルロース、ヒドロキシエチルセルロース、ヒドロキシエチルメチルセルロース、ヒドロキシプロピルセルロース、ヒドロキシプロピルメチルセルロース、可溶性でんぷん、カルボキシメチルでんぷん、及び、カチオン化でんぷん等などを挙げることができる。これらはいずれか１種単独で用いても２種以上併用してもよい。これらの中でも、カルボキシメチルセルロース塩、水溶性ポリエステル、ポリビニルアルコール、メチルセルロース、ヒドロキシエチルセルロース、ヒドロキシエチルメチルセルロース、ヒドロキシプロピルセルロース、及び、ヒドロキシプロピルメチルセルロースが、加工面や性能面などの観点から好ましい。
【００１８】
カルボキシメチルセルロース塩としては、ナトリウム塩が好ましく用いられるが、カリウム、アンモニウム、リチウム、その他の塩であってもよい。
【００１９】
水溶性ポリエステルとしては、数平均分子量が３０００〜５００００であること、また、ジカルボン酸とアルキレンジオールからなるエステル結合を含むポリエステル部分と、数平均分子量６００〜６０００のポリアルキレングリコールからなるポリエーテル部分とを含有し、分子中におけるポリエステル部分／ポリエーテル部分の質量比率が２０／８０〜５０／５０であるものが好ましい。上記ジカルボン酸としては、例えば、ジメチルアジピン酸、テレフタル酸、イソフタル酸、及びフタル酸が挙げられ、また、スルホテレフタル酸、スルホイソフタル酸、スルホフタル酸などのスルホン酸基を有する芳香族ジカルボン酸のアルカリ金属塩などが挙げられる。上記アルキレンジオールとしては、例えば、エチレングリコール、プロピレングリコール、１、３−プロパジオール、１，４−ブタジオールなどの２価アルコールが挙げられる。上記ポリアルキレングリコールとしては、例えば、ポリエチレングリコール、ポリプロピレングリコール、ポリブチレンアルコール、及びエチレンオキシドとプロピレンオキシドの共重合体などが挙げられる。これらのジカルボン酸、ポリアルキレングリコールは夫々、単独若しくは混合物を使用することができる。特には、水溶性ポリエステルの数平均分子量が５０００〜２００００であり、含有するポリアルキレングリコールが数平均分子量２０００〜４０００のポリエチレングリコールであることが好ましい。さらには、分子中にスルホテレフタル酸、スルホイソフタル酸、スルホフタル酸などのスルホン酸基の金属塩を含有するものが好ましい。ここで、ポリアルキレングリコールの数平均分子量は、ＪＩＳ  Ｋ  ００７０に準じた末端基測定法により水酸基価を測定する事で求めることができる。また、水溶性ポリエステルの数平均分子量は、ゲルパーミエーションクロマトグラフィーを用いて、ポリエチレングリコールを標準試料として測定することができる。
【００２０】
本実施形態に係る上被り制御剤は、上記水溶性高分子のみからなるものであってもよく、また、該水溶性高分子を水に溶解させてなる水溶液であってもよい。また、該水溶性高分子とともに、界面活性剤、キャリア成分、キレート剤、有機溶剤などを含有するものであってもよい。
【００２１】
本実施形態に係る上被り制御剤は、繊維を機能加工する際に用いられるものであり、より詳細には、１００〜１５０℃の温度域に融点を持つ機能加工用有機化合物を含有する水分散体を繊維に加工する際に用いられる。
【００２２】
機能加工の対象となる繊維としては、ポリエステル、ポリアミド（ナイロン）、ポリオレフィン（ポリエチレン、ポリプロピレン）、アクリル、ポリウレタン等の合成繊維、綿、絹、羊毛等の天然繊維、およびこれらの混合繊維などが挙げられる。好ましくは合成繊維を用いることである。また、機能加工対象となる繊維としては、繊維自体であってもよく、またそれを用いた糸状、織物、編物、不織布、衣服、寝具、インテリア用品、エクステリア用品、スポーツ用品などの各種繊維製品であってもよい。
【００２３】
機能加工用有機化合物としては、融点（融解温度）が１００〜１５０℃の範囲内にあるものが用いられる。このような融点を持つ機能加工用有機化合物は、繊維の機能加工における乾燥温度（熱処理温度）が通常この温度域にあることから、乾燥温度で機能加工剤は融解している。そのため、上記のように上被り現象が生じやすいので、上記水溶性高分子を用いた上被り制御が効果的である。ここで、融点は、示差走査熱量計を用いて測定され、ここでは、（株）リガク製の示差走査熱量計「Thermo plus EVO ＩＩ／DSC8230」を用いて決定した。
【００２４】
このような融点を持つ機能加工用有機化合物としては、特に限定されないが、例えば、２−（２−ヒドロキシ−３，５−ビス（メチルベンジル）フェノール）ベンゾトリアゾール（融点１３０℃）、２−（２−ヒドロキシ−３−ｔｅｒｔ−ブチル−５−メチルフェノール）−５−クロロベンゾトリアゾール（融点１４０℃）、２−（４，６−ジフェニル−１，３，５−トリアジン−２−イル）−５−（ヘキシルオキシ）フェノール（融点１４８℃）などの紫外線吸収剤、トリス（２，３−ジブロモプロピル）イソシアヌレート（融点１１０℃）、ジブロモネオペンチルグリコール（融点１１５℃）、テトラブロモシクロオクタン（融点１１１℃）、テトラブロモビスフェノールＡビス（２，３−ジブロモプロピルエーテル）（融点１１７℃）、テトラブロモビスフェノールＡビス（２，３−ジブロモメチルプロピルエーテル）（融点１１６℃）、テトラブロモビスフェノールＳビス（２，３−ジブロモプロピルエーテル）（融点１００℃）、９，１０−ジヒドロ−９−オキサ−１０−ホスファフェナントレン−１０−オキサイド（融点１１８℃）などの難燃剤などが挙げられる。これらはいずれか１種単独または２種以上組み合わせて用いることができる。これらの機能加工用有機化合物は疎水性機能加工剤であり、水中に分散させることにより、該機能加工用有機化合物を含有する水分散体が得られる。
【００２５】
該機能加工用有機化合物を水中に分散させるに当たっては界面活性剤が使用できる。界面活性剤としては、使用する機能加工用有機化合物を水中に安定的に分散させることができるものであれば特に限定されず、非イオン界面活性剤、アニオン界面活性剤、カチオン界面活性剤、両性界面活性剤等の公知の種々の界面活性剤を、いずれか１種または２種以上組み合わせて用いることができる。特に限定するものではないが、後記実施例で用いた紫外線吸収剤や難燃剤を分散させるための界面活性剤としては、スチレン化フェノールアルキレンオキサイド付加物、その硫酸エステル塩やリン酸エステル塩、又はこれらの混合物を用いることが好ましい。
【００２６】
また、該機能加工用有機化合物を含む水分散体には、その粘度を調整したり分散状態を安定化させたりするために、水溶性高分子を添加してもよく、また、キャリヤー成分やキレート剤の他、アルコール類、芳香族系溶剤類、グリコールエーテル類などの有機溶剤を含有させてもよく、その他の添加剤を加えてもよい。
【００２７】
上記上被り制御剤を用いた繊維の機能加工方法としては、機能加工用有機化合物が水中に分散されてなる処理液に、上被り制御剤を含ませておき、該処理液を繊維に対して浸漬により付与し、１００〜２００℃の熱処理を施した後、３０〜１００℃の水若しくは水溶液への浸漬処理を行うことが、好ましい態様として挙げられる。
【００２８】
上記処理液は、機能加工用有機化合物を含有する水分散体からなるものであり、本実施形態ではこれに上記上被り制御剤を含有させたものを用いる。上被り制御剤は、上記水溶性高分子を予め水に溶解させた水溶液の形態で上記水分散体に添加してもよく、あるいはまた、上記水分散体に水溶性高分子を直接添加して溶解させてもよい。
【００２９】
上被り制御剤の使用量は、水溶性高分子の固形量換算で、上記機能加工用有機化合物に対して１〜８０質量％使用することが好ましく、より好ましくは２〜５０質量％使用することである。このような使用量とすることにより、繊維表面に上被りした機能加工用有機化合物を除去する効果を高めることができる。なお、上被り制御剤の使用量が多すぎると、上被りやチョークマークなどは発生しないものの、水溶性高分子が繊維表面に残存したり、機能加工用有機化合物が繊維に収着しにくくなったりして、耐光性や難燃性といった機能加工用有機化合物本来の機能が阻害されるおそれがある。
【００３０】
また、上記処理液中における上被り制御剤の濃度は、特に限定されず、例えば、水溶性高分子の固形分換算で０．０１〜１０質量％とすることができ、より好ましくは０．１〜６質量％である。
【００３１】
上記処理液を繊維に付与する方法、即ち繊維の機能加工の方法としては、例えば、パディング法、スプレー法、高温吸浸尽法などが挙げられる。これらの中でもパディング法が好ましく、特に好ましくはパッドサーモ法である。
【００３２】
パッドサーモ法では、上記処理液を繊維に対して浸漬により付与した後、所定の付着量になるようにマングル等で絞り、乾熱処理や、加熱スチーム処理などの蒸熱処理によって熱処理を行うことにより、機能加工用有機化合物を繊維に収着させる。より好ましくは、浸漬後、マングルで絞り、乾燥、熱処理（熱セット、キュアーリング）を行うパッド・ドライ・サーモキュア法により処理することである。熱処理温度は１００〜２００℃の範囲内で行うことができる。
【００３３】
このように熱処理した後、上被りを制御（除去）するための洗浄処理（ソーピング又はすすぎ工程と称することもできる。）として、３０〜１００℃の水もしくは水溶液への浸漬処理を行う。浸漬処理は１〜２０分間行うことができる。液温３０〜１００℃のソーピング浴に１〜２０分間浸漬した場合、１０質量％水溶液粘度が１０〜５０００ｍＰａ・ｓの水溶性高分子であると、容易に水相に溶解し、機能加工用有機化合物はすすぎの外力により除去されるので、上被りの除去を効果的に行うことができる。更には、液流機等ですすぐ時に揉み効果を加えることにより、上被りをより効果的に除去することができる。
【００３４】
一方、工場で一般に使用される工業用井戸水の場合は、水温が１５〜２０℃と低いため、水溶性高分子の水への溶解により時間がかかり、上被りの除去を十分に制御することができない。かかる洗浄処理での水又は水溶液の液温は、５０〜１００℃であることがより好ましく、更に好ましくは５０〜９０℃である。
【００３５】
該洗浄工程においては、温水をそのまま用いてもよく、あるいはまた水溶液を用いてもよい。水溶液としては、特に限定されず、例えば、通常のソーピング工程において使用される洗剤などの各種薬剤の水溶液が挙げられる。
【００３６】
このようにして洗浄処理を行った後、乾燥することにより、機能加工された繊維ないし繊維製品が得られる。なお、乾燥前に必要に応じて濯ぎ工程を入れてもよく、また、乾燥後に必要に応じて熱処理（熱セット）を行ってもよい。
【実施例】
【００３７】
以下、本発明を実施例により具体的に説明するが、本発明の範囲はこれに限定されるものではない。なお、実施例５〜７及び９〜１９は参考例である。
【００３８】
［上被り制御剤の調製］
下記の水溶性高分子１０ｇに水９０ｇを添加し、１０質量％水溶液になるよう溶解し、上被り制御剤１〜７を得た。
【００３９】
・上被り制御剤１：カルボキシメチルセルロースナトリウム（ＣＭＣ、第一工業製薬（株）製「セロゲン５Ａ」、１０質量％水溶液粘度（２５℃）＝１０４ｍＰａ・ｓ）
・上被り制御剤２：カルボキシメチルセルロースナトリウム（ＣＭＣ、第一工業製薬（株）製「セロゲン７Ａ」、１０質量％水溶液粘度（２５℃）＝２３００ｍＰａ・ｓ）
・上被り制御剤３：カルボキシメチルセルロースナトリウム（ＣＭＣ、第一工業製薬（株）製「セロゲンＷＳ−Ａ」、１０質量％水溶液粘度（２５℃）＝１３０００ｍＰａ・ｓ）
・上被り制御剤４：メチルセルロース（ＭＣ、信越化学（株）製「メトローズＳＭ−４」、１０質量％水溶液粘度（２５℃）＝１７４ｍＰａ・ｓ）
・上被り制御剤５：ヒドロキシプロピルメチルセルロース（ＨＰＭＣ、信越化学（株）製「メトローズ６０ＳＨ−０６」、１０質量％水溶液粘度（２５℃）＝３７０ｍＰａ・ｓ）
・上被り制御剤６：ポリビニルアルコール（ＰＶＡ、クラレ（株）製「ＰＶＡ１０５」、１０質量％水溶液粘度（２５℃）＝４５ｍＰａ・ｓ）
・上被り制御剤７：ポリエチレングリコール（ＰＥＧ、第一工業製薬（株）製「ＰＥＧ１００００」、１０質量％水溶液粘度（２５℃）＝４ｍＰａ・ｓ）。
【００４０】
また、下記の水溶性ポリエステルを上被り制御剤８、９として用いた。
【００４１】
・上被り制御剤８：水溶性ポリエステル（互応化学工業（株）製「プラスコートＦＲ−５５０」、固形分：２０質量％、１０質量％水溶液粘度（２５℃）＝３８ｍＰａ・ｓ）
・上被り制御剤９：分子内にスルホン酸基の金属塩を含有する水溶性ポリエステル（互応化学工業（株）製「プラスコートＦＲ−６００」、固形分：１０質量％、１０質量％水溶液粘度（２５℃）＝２３３ｍＰａ・ｓ）
【００４２】
［界面活性剤の調製］
オートクレーブに、スチレン化フェノール（三光（株）製：ＴＳＰ）４１５ｇ、水酸化カリウム１ｇを仕込み、均一に混合した。その後、反応系の温度を１３０℃まで昇温させた。次いで、反応系の温度を１３０℃に保ったまま、エチレンオキシド６６０ｇを４時間かけて反応系に滴下した。エチレンオキシドの滴下終了後、１３０℃にて１時間熟成させて、スチレン化フェノール１５ＥＯ付加物１０５４ｇ（収率９８質量％）を得た。
【００４３】
次いで、１Ｌセパラブルフラスコに、上記で得たスチレン化フェノール１５ＥＯ付加物７５３ｇを仕込んだ。その後、反応系の温度を１２０℃まで昇温させた。次いで、スルファミン酸６８ｇ、および尿素５ｇを反応系に添加した。添加後、１１０〜１２０℃にて２時間反応させた。これにより、スチレン化フェノール１５ＥＯ付加物硫酸エステルアンモニウム塩８０５ｇ（収率９８質量％）を得た。
【００４４】
［機能加工用有機化合物の水分散体の調製］
・耐光剤水分散体１：
耐光剤としての２−（２−ヒドロキシ−３，５−ビス（メチルベンジル）フェノール）ベンゾトリアゾール（ＢＡＳＦ社製：ＴＩＮＵＶＩＮ  ２３４、融点：１３０℃）１６０ｇに対し、上記で得られたスチレン化フェノール１５ＥＯ付加物硫酸エステルアンモニウム塩１２ｇ、水１４８ｇを仕込み処方液を混合撹拌し、スラリーを得た。このスラリーと同じ容積の直径１．０ｍｍのガラスビーズを混合攪拌し、これをバッチ式ビーズミル（アイメックス（株）製：レディミル）に充填し、２時間粉砕処理したのち、カルボキシメチルセルロースナトリウム（ＣＭＣ、第一工業製薬（株）製：セロゲンＢＳ）１質量％水溶液８０ｇにて粘度調整を行った。その後、１００メッシュのろ布によりガラスビーズと分散体とを分離し分散状態が良好な機能加工用有機化合物（耐光剤）の水分散体１を得た。
【００４５】
・難燃剤水分散体２：
難燃剤としてのトリス（２，３−ジブロモプロピル）イソシアヌレート（日本化成（株）製：ＴＡＩＣ−６Ｂ、融点１１０℃）１６０ｇに対し、上記で得られたスチレン化フェノール１５ＥＯ付加物硫酸エステルアンモニウム塩１２ｇ、水１４８ｇを仕込み処方液を混合撹拌し、スラリーを得た。このスラリーと同じ容積の直径１．０ｍｍのガラスビーズを混合攪拌し、これをバッチ式ビーズミル（アイメックス（株）製：レディミル）に充填し、２時間粉砕処理したのち、カルボキシメチルセルロースナトリウム（ＣＭＣ、第一工業製薬（株）製：セロゲンＢＳ）１質量％水溶液８０ｇにて粘度調整を行い。その後、１００メッシュのろ布によりガラスビーズと分散体とを分離し分散状態が良好な機能加工用有機化合物（難燃剤）の水分散体２を得た。
【００４６】
・難燃剤水分散体３：
難燃剤としてのトリス（２，３−ジブロモプロピル）イソシアヌレート（日本化成（株）製：ＴＡＩＣ−６Ｂ、融点１１０℃）１６０ｇに対し、上記で得られたスチレン化フェノール１５ＥＯ付加物硫酸エステルアンモニウム塩１２ｇ、水１４８ｇを仕込み処方液を混合撹拌し、スラリーを得た。このスラリーと同じ容積の直径１．０ｍｍのガラスビーズを混合攪拌し、これをバッチ式ビーズミル（アイメックス（株）製：レディミル）に充填し、２時間粉砕処理したのち、上被り制御剤としての水溶性ポリエステル（互応化学工業（株）製「プラスコートＦＲ−５５０」、固形分：２０質量％、１０質量％水溶液粘度（２５℃）＝３８ｍＰａ・ｓ）８０ｇを添加し、その後、１００メッシュのろ布によりガラスビーズと分散体とを分離し分散状態が良好な機能加工用有機化合物（難燃剤）の水分散体３を得た。この水分散体３は、上被り制御剤としての水溶性高分子を固形分換算で、難燃剤に対して１０質量％含有するものである。
【００４７】
［パッドサーモ法（パッド・ドライ・サーモキュア法）による評価］
上記で調製した機能加工用有機化合物の水分散体１〜３、及び上被り制御剤１〜９を用いて、ポリエステル系繊維織物（レギュラーポリエステル１００％織物トロピカル：黒色）に対し、パッド・ドライ・サーモキュア法により繊維加工を施した。
【００４８】
詳細には、下記表１および２に示す配合に従って、水分散体と上被り制御剤を混合して処理液を作製した。表１および２における配合量は、処理液中に配合した水分散体１〜３および上被り制御剤１〜９の量（質量％）であり、水を用いて濃度調整した。例えば、実施例２では、水分散体１を２０質量％と、上被り制御剤１を１０質量％配合しており、従って、処理液中の耐光剤の濃度は８質量％であり、水溶性高分子の濃度は１質量％である。
【００４９】
このようにして作製した処理液に、上記織物を浸漬した後、マングルで絞り率７０質量％に絞り、１１０℃で２分間乾燥し、１８０℃で２分間キュア（キュアーリング）した。その後、薬剤としてソーダ灰１．０ｇ／Ｌ及びトライポールＴＫ（第一工業製薬（株）製）１．０ｇ／Ｌを用い、浴比１：３０、８０℃で１０分間ソーピングを行い、更に、湯水洗５分間の後、乾燥後、１２０℃で３０秒間ヒートセットを行った。これにより、機能加工されたポリエステル系繊維織物を得た。得られた機能加工後の織物について、下記評価方法に従い、上被りの有無、チョークマークの有無、耐光性または難燃性を調べた。また、ソーピング条件の違いによる上被り物の制御効果について、温度、時間の影響確認も行った（表１，２のソーピング温度および時間を参照）。さらに、ブランクとして、未処理についても測定した。結果を表１および２に示す。
【００５０】
・上被りの評価：
上被り（繊維間の収束状態）の評価は、ＳＥＭ（走査型電子顕微鏡）を使用して、写真観察を行い、ブランクを対照として相対比較を行い、対照とほぼ同じ場合を「◎」、対照より若干上被りがある場合を「○」、対照より明らかに上被りがある場合を「×」とした。
【００５１】
・チョークマークの評価：
白化性の評価は、ＪＩＳ  Ｌ１０９６摩擦強さＢ法（スコット形法）に準じて、生地が１００回往復した後の状態を観察し、ブランクを対照として比較を行い、対照とほぼ同じ場合を「◎」、対照より若干白い場合を「○」、対照より明らかに白い場合を「×」とした。
【００５２】
・耐光性の評価：
耐光堅牢性の評価は、ＪＩＳ  Ｌ７７５１（紫外線カーボンアーク灯光に対する染色堅ろう度試験方法）に準じ、ブラックパネル温度６３℃×２４時間照射後に、ＪＩＳ  Ｌ０８０４（変退色用グレースケール）にて評価した。
【００５３】
・難燃性の評価：
難燃加工した織物について、加工上りのものと、これを下記条件で水洗濯又はドライクリーニングしたものについて、ＪＩＳ Ｌ １０９１ Ａ−１法（４５°ミクロバーナー法）及びＪＩＳ Ｌ １０９１ Ｄ法（４５°コイル法）にて難燃性を測定した。４５°ミクロバーナー法で１分加熱後及び着炎３秒後ともに、残炎が３秒以下で、残塵が５秒以下であり、かつ炭化面積が３０ｃｍ２以下であり、更に４５°コイル法において接炎回数が３回以上であるものを合格とし、加工上がり、水洗濯、ドライクリーニングしたもの全てについて合格するものを「○」とし、それ以外を「×」とした。
【００５４】
（水洗濯）  ＪＩＳ Ｋ ３３７１に従って、弱アルカリ性第１種洗剤を１ｇ／Ｌの割合で用い、浴比１：４０として、６０℃±２℃で１５分間水洗濯した後、４０℃±２℃で５分間のすすぎを３回行い、遠心脱水を２分間行い、その後、６０℃±５℃で熱風乾燥する処理を１回として、これを５回行った。
【００５５】
（ドライクリーニング）  試料１ｇにつき、テトラクロロエチレン１２．６ｍＬ、チャージソープ（ノニオン界面活性剤／アニオン界面活性剤／水＝１０／１０／１（質量比））０．２６５ｇを用いて、３０℃±２℃で１５分間の処理を１回とし、これを５回行った。
【００５６】
【表１】
0005675545.tif 000002
【００５７】
【表２】
0005675545.tif 000003
【００５８】
表１は、機能加工用有機化合物として耐光剤を用いた例であり、表２は、機能加工用有機化合物として難燃剤を用いた例である。また、上被りによる繊維の収束状態の評価について、代表例として、実施例１１と比較例６につき、ＳＥＭ写真を図１に示した。
【００５９】
表１に示すように、上被り制御剤を使用していない比較例１では、上被りが起こり、チョークマークが発生していたのに対して、上被り制御剤を用いた実施例１〜７では、耐光剤による本来の機能性である耐光性を維持しつつ、上被りおよびチョークマークの発生が無い良好な効果が認められた。
【００６０】
一方、水溶液粘度が高すぎる上被り制御剤３を用いた比較例２では、加工浴の粘度が高くなり、加工が不可能であった。また、水溶液粘度が低すぎる上被り制御剤７を用いた比較例３では、十分に上被りを除去することができず、チョークマークも発生していた。比較例４では、熱処理後のソーピング温度が低すぎたため、上被り制御剤である水溶性高分子の溶解力が低くなり、そのため、十分に上被りを除去することができなかった。
【００６１】
また、表２に示すように、機能加工用有機化合物として難燃剤を用いた場合についても、耐光剤を用いた場合と同様に、上被り制御剤を使用していない比較例６では、上被りが起こり、チョークマークが発生していたのに対して、上被り制御剤を用いた実施例８〜１９では、難燃剤による本来の機能性である難燃性を維持しつつ、上被りおよびチョークマークの発生が無い良好な効果が認められた。また、比較例７に示すように熱処理後のソーピング温度が低すぎると、水溶性高分子の溶解力が低くなる為、十分に上被りを除去することができなかった。
【００６２】
図１に示すように、上被り制御剤を使用していない比較例６では、キュアーリング後はもちろんのこと、ソーピング後についても、上被りによる繊維の収束が認められたが、上被り制御剤を使用した実施例１１では、ソーピング後に繊維の収束はほとんど見られず、上被りが明らかに改善されていた。
【００６３】
なお、耐光剤水分散体１および難燃剤水分散体２では、ともに粘度調整のため、ＣＭＣ（第一工業製薬（株）製：セロゲンＢＳ）を加えているが、このＣＭＣは水溶液粘度が上記上被り制御剤としての粘度範囲を大幅に超えるものであり、そのため、比較例１および６では、上記のように上被り制御効果は得られていない。
【産業上の利用可能性】
【００６４】
本発明は、繊維に機能性を付与するための様々な機能加工において、その機能加工剤による上被りを制御するために利用することができる。
【図１】
0005675545.tif 000004